(57)【要約】【課題】板材に３点曲げベンディングプレスを施すことによって鋼管を製造する製造方法およびその製造装置を提案する。【解決手段】板材Ｓを、その送り方向に沿い２個所で支持するダイ１と、このダイ１の支持相互間にて該板材Ｓを押圧するパンチ３とにより、該板材Ｓに３点曲げベンディングプレスを施してオープン管Ｓ１とした後、該オープン管Ｓ１の幅端面を相互に突き合わせ接合して鋼管を製造する方法において、ダイ１として、板材Ｓにパンチ３による押圧力が付加された時およびその押圧力が除去された時においてのみ回転するローラ１ｃ、１ｄを備えたものを用いる。【選択図】図１
2015193013.tif 000002
【特許請求の範囲】
【請求項１】
板材を、その送り方向に沿い２個所で支持する１対のダイと、このダイの支持相互間にて該板材を押圧するパンチとにより、該板材に３点曲げベンディングプレスを施してオープン管とした後、該オープン管の幅端面を相互に突き合わせ接合することにより鋼管を製造する方法において、
前記ダイとして、前記板材に前記パンチによる押圧力が付加された時および該押圧力が除去された時においてのみ回転するローラを備えたダイを用いることを特徴とする鋼管の製造方法。
【請求項２】
板材を、その送り方向に沿い２個所で支持するダイと、このダイの支持相互間にて該板材を押圧して該板材に３点曲げベンディングプレスを施してオープン管とするパンチと、該オープン管の幅端面を相互に突き合わせ接合することによって鋼管とする接合手段とを備えた鋼管の製造装置であって、
前記ダイは、前記パンチの押圧中心側に向け斜め上向きに開放する２つの凹所を有する受台と、この受台の各凹所に配置され、前記板材に前記パンチによる押圧力が付加された時およびその押圧力が除去された時においてのみ該各凹所において回転可能なローラからなることを特徴とする鋼管の製造装置。
【請求項３】
前記受台の凹所は、前記ローラの胴部のほぼ半分の領域において面接触する支持面を有することを特徴とする請求項２に記載した鋼管の製造装置。
【請求項４】
前記受台の凹所に、銅合金鋳物系の部材または含油軸受け用の部材から構成され、前記ローラの胴部に面と面で接触可能なブッシングを配置したことを特徴とする請求項２または３に記載した鋼管の製造装置。
【発明の詳細な説明】
【技術分野】
【０００１】
本発明は、３点曲げベンディングプレスにより、板材をその送給方向に沿い逐次押圧して曲げ変形させることによって、例えば、ラインパイプ等に使用される大径、かつ厚肉の鋼管を効率的に製造する鋼管の製造方法およびその製造装置に関するものである。
【背景技術】
【０００２】
ラインパイプ等に使用される大径、かつ厚肉の鋼管を製造する技術としては、所定の長さ、幅、板厚を有する鋼板を、Ｕ字状にプレス加工し、次いで、О字状にプレス成形したのちその端部を、溶接により突き合わせ接合することによって鋼管となし、さらに真円度を高めるべく、その径を拡大（いわゆる拡管）するようにした、いわゆるＵＯＥ成形技術が広く普及している。
【０００３】
しかし、上記ＵＯＥ成形技術では、鋼板をプレス加工してＵ字状、О字状に成形する工程において高いプレス圧力を必要とすることから大掛かりなプレス機械を使用せざるを得ない状況にある。
【０００４】
このため、最近では、この種の鋼管を製造するに当たっては、プレス圧力を軽減する技術の検討がなされている。
【０００５】
この点に関する先行技術としては、板材を、下型（ダイス）により２箇所で支持し、この下型の相互間に上型を押し込んで該板材に３点曲げプレスを施してその曲げ形状を制御するようにした、特許文献１に開示の如きプレス成形技術が知られている。
【先行技術文献】
【特許文献】
【０００６】
【特許文献１】特開平１１―１２９０３１号公報
【発明の概要】
【発明が解決しようとする課題】
【０００７】
ところで、上記従来のプレス成形技術においては、上型によって板材が押し込まれたときに、当該板材が下型の外表面に沿って摺動するため、表面疵の発生が不可避であり、しかも、板材の摺動に伴い下型の摩耗も避けられないことから、その交換を比較的短期間のうちに行う必要があった。
【０００８】
そこで、本発明の目的は、板材における表面疵の発生を抑制しつつ長期にわたって安定したベンディングプレスにより真円度の高い鋼管を効率的に製造することができる方法とその製造装置を提案するところにある。
【課題を解決するための手段】
【０００９】
本発明は、板材を、その送り方向に沿い２個所で支持するダイと、このダイの支持相互間にて該板材を押圧するパンチとにより、該板材に３点曲げベンディングプレスを施してオープン管とした後、該オープン管の幅端面を相互に突き合せ接合することによって鋼管を製造する方法において、前記ダイとして、前記板材に前記パンチによる押圧力が付加された時およびその押圧力が除去された時においてのみ回転可能なローラを備えたダイを用いることを特徴とする鋼管の製造方法である。
【００１０】
なお、本発明において、オープン管とは、板材を円筒状に成形して互いに向かい合う幅端面の相互間にギャップが形成されている管体、すなわち、幅端面が相互に溶接されていない状態の管体をいうものとする。また、パンチによる押圧力が付加された時とは、パンチが板材に接触し所定の角度にまで曲げられるまでの間のことであり、その押圧力が除去された時とは、板材が所定の角度にまで曲げられたのちにおいて、パンチが板材から離れるまでの間をいうものとする。とくに、パンチが板材から離れる時は、板材のスプリングバックによりローラは押圧力が付加された時とは逆向きに回転することになる。
【００１１】
また、本発明は、板材を、その送り方向に沿い２個所で支持するダイと、このダイの支持相互間にて該板材を押圧して該板材に３点曲げベンディングプレスを施してオープン管とするパンチと、該オープン管の幅端面を相互に突き合せ接合することによって鋼管とする接合手段とを備えた鋼管の製造装置であって、前記ダイは、前記パンチの押圧中心側に向けて斜め上向きに開放する２つの凹所を有する受台と、この受台の各凹所に配置され、前記板材に前記パンチによる押圧力が付加された時およびその押圧力が解除された時においてのみ該各凹所において回転するローラからなることを特徴とする鋼管の製造装置である。
【００１２】
上記の構成からなる鋼管の製造装置においては、受台の凹所にローラの胴部のほぼ半分の領域において面接触する支持面を形成しておくこと、また、受台の凹所に、銅合金鋳物系の部材または含油軸受け用の部材から構成され、前記ローラの胴部に面と面で接触可能なブッシングを配置しておくことが本発明の課題解決のための具体的手段として好ましい。
【発明の効果】
【００１３】
上記の構成からなる本発明の鋼管の製造方法によれば、板材を、その送り方向に沿い２個所で支持するダイと、このダイの支持相互間にて該板材を押圧するパンチとにより、該板材に３点曲げベンディングプレスを施して幅端面の相互間にギャップが形成されたオープン管とした後、該オープン管の幅端面を相互に突き合せ接合することによって鋼管を製造するに当たり、ダイとして、板材にパンチによる押圧力が付加された時およびその押圧力が解除された時においてのみ回転可能なローラを備えたダイを用いるようにしたため、板材の押し込み、押込み力の解除に追随してローラが回転することとなり、該板材がダイの上で摺動することがなくなる。これにより、板材表面にすり疵が生じたり、ダイの摩耗が抑制される。また、該ローラは、パンチによる押圧力が付加されない限り回転することがない（板材をローラに単に載置しただけでは回転しない）ため、板材の、ローラ上での不用意な移動（位置ずれ）が回避され、パンチにより押圧すべき箇所がずれるのを防止することができ、真円度の高い鋼管の製造が可能となる。
【００１４】
ここに真円度とは、鋼管の断面形状がどれだけ円に近いかを表す指標である。具体的には、例えば、製造された鋼管の任意の管長位置で管を周方向に１２等分あるいは２４等分して対向する位置での外直径を測定し、それらのうちの最大径と最少径をそれぞれＤｍａｘ、Ｄｍｉｎとした場合に、真円度＝Ｄｍａｘ−Ｄｍｉｎで定義される。真円度が０に近いほど、鋼管の断面形状が完全な円に近い形状であることを示している。
【００１５】
また、上記の構成からなる本発明の鋼管の製造装置によれば、ダイを、パンチの押圧中心側に向けて斜め上向きに開放する２つの凹所を有する受台と、この受台の各凹所に配置され、板材にパンチによる押圧力が付加された時およびその押圧力が除去された時にのみ該凹所において回転可能なローラとによって構成することにより、該板材がダイの上で摺動するのを避けることができるため、該板材にすり疵が生じることがないうえ、ダイの磨耗も軽減される。また、パンチによる押圧力が付加される前に板材がローラ上で移動するのを避けることができるため、目標とする箇所をパンチにより正確に押し込むことが可能となり、真円度の高い鋼管を得ることができる。
【００１６】
また、本発明の鋼管の製造装置によれば、前記受台の凹所に、ローラの胴部のほぼ半分の領域において接触する支持面を設けたため、パンチによる板材の押し込み力を確実に受けることが可能であり、また、ローラが凹所から抜け出すのを回避することができる。
【００１７】
さらに、本発明の鋼管の製造装置によれば、受台の凹所に、銅合金鋳物系の部材または含油軸受け用の部材から構成され、ローラの胴部に面と面で接触可能なブッシングを配置したため、パンチの押圧力が付加された時と該押圧力が除去された時にローラを受台の凹所で確実に回転させることができる。
【図面の簡単な説明】
【００１８】
【図１】本発明に従う鋼管の製造装置のうち３点曲げベンディングプレスを行う部分の構成を模式的に示した図である。
【図２】図１に示した製造装置により板材に３点曲げベンディングプレスを行う状況を示した図である。
【図３】ダイを構成するローラを拡大して示した図である。
【図４】板材に３点曲げベンディングプレスを施してオープン管にするまでの工程を段階的に示した図である。
【発明を実施するための形態】
【００１９】
以下、本発明を図面を用いてより具体的に説明する。
図１は、本発明に従う鋼管の製造装置の実施の形態のうち３点曲げベンディングプレスを行う部分を模式的に示した外観斜視図であり、図２は、その正面を拡大して示した図である。
【００２０】
図における符号１は、板材Ｓの送給方向（送り方向）に沿って該板材Ｓを２個所で支持するダイである。このダイ１は、パンチの押圧中心Ｐ側（図２参照）に向けて互いに逆向きに斜め上向きに開放された凹所ｔをそれぞれ有する受台１ａ、１ｂと、各受台１ａ、１ｂの凹所ｔにそれぞれ配置される無駆動式の２つのローラ１ｃ、１ｄから構成されている。この例では、受台を２つ設け、それぞれの受台１ａ、受台１ｂに１つずつ凹所ｔを設けた場合について示したが、受台を単一部材で構成し、そこに間隔をおいて２つの凹所ｔを設けることもできる。
【００２１】
また、符号２は、受台１ａ、１ｂの凹所ｔにそれぞれ配置され、ローラ１ｃ、１ｄの胴部に面と面で接触するブッシングである。このブッシング２は、無給油タイプの軸受けを構成するものであって、板材Ｓをその上に単に載置しただけでは、ローラ１ｃ、１ｄが回転することはないが、板材Ｓを曲げ変形させるような大きな力(押圧力)が加えられた時とその力が除去された時（パンチが板材から離れる時）においてのみ該ローラ１ｃ、１ｄが回転するようになっている。
【００２２】
ローラ１ｃ、１ｄに押圧力が付加された時とその押圧力が除去された時においてのみ回転することにより、パンチの、押圧すべき箇所の位置ずれを起こすことがなくなるうえ、板材Ｓのベンディングプレス中において生じていたすり疵の発生を防止するとともに、ダイ１の摩耗をも抑制することができる。
【００２３】
ブッシング２としては、それ自体の強度を確保するとともに、パンチによる押圧力が付加された時、該押圧力が除去された時にローラを確実に回転させることができるように、銅合金鋳物系の部材あるいは含油軸受け用の部材を適用することができる。
【００２４】
ここに、銅合金鋳物系の部材としては、具体的に、高力黄銅鋳物（Ｃｕ−Ｚｎ−Ｍｎ−Ｆｅ−Ａｌ系）、アルミニウム青銅鋳物（Ｃｕ−Ａｌ−Ｆｅ−Ｎｉ−Ｍｎ系）等が適用可能である。
【００２５】
また、含油軸受け用の部材としては、上記高力黄銅鋳物やアルミニウム鋳物に自己潤滑性能を付加したような材料等が適用可能である。
【００２６】
この実施の形態では、凹所ｔにブッシング２を設けて板材Ｓに押圧力が加えられた場合およびその押圧力が除去された場合においてのみローラ１ｃ、１ｄを回転させるようにしたが、ブッシング２と同様の機能を凹所ｔに直に付与することができる場合には該ブッシング２の設置は不要となる。
【００２７】
なお、本発明では、板材Ｓに押圧力が加えられた場合およびその押圧力が除去された場合においてのみローラ１ｃ、１ｄを回転させるために、ローラ１ｃ、１ｄ、ブッシング２の材質を適宜選択してその相互間に適切な摩擦抵抗を付与することになるが、板材Ｓに押圧力が加えられた場合およびその押圧力が除去された場合においてローラ１ｃ、１ｄを確実に回転させるため、ブッシング２とローラ１ｃ、１ｄとの間で回転抵抗を調整することができる制動機構を別途に設けておくことも可能であり、この点については限定されない。
【００２８】
ブッシング２を設ける場合、あるいは、該ブッシング２と同様の機能を凹所ｔに直に付与する場合のいずれにおいても、ローラ１ｃ、１ｄの胴部に接触する支持面ｎは、該胴部のほぼ半分の領域において接触させておくのが好ましい。これにより、パンチによる押圧力を確実に受け止めることができるとともに、ローラ１ｃ、１ｄの凹所ｔからの抜け出しを回避することができる。ローラ１ｃ、１ｄの凹所ｔからの抜け出しを確実に回避するためには、ローラ１ｃ、１ｄの胴部に接触する支持面ｎについては、該ローラ１ｃ、１ｄの胴部の半分を超える領域において接触させることが好ましい。ただし、ローラ１ｃ、１ｄの胴部に接触する支持面ｎの該胴部に対する割合が過大になると、ローラ１ｃ、１ｄの露出面積が小さくなり、被成形材である板材をローラ１ｃ、１ｄに接触させるために凹所ｔの形状を設計する際の自由度が小さくなる。このため、ローラ１ｃ、１ｄの胴部に接触する支持面ｎの該胴部に対する割合は７０％以下とすることが好ましく、６０％以下とすることがより好ましく、５５％以下とすることがさらに好ましい。
【００２９】
ローラ１ｃ、１ｄの胴部に接触する支持面ｎについては該胴部の半分未満の領域において接触するようにしてもよく、これにより、ローラ１ｃ、１ｄをその径方向に移動させて凹所ｔへの組み付け、あるいは凹所ｔからの取り出しが可能となり、ローラ１ｃ、１ｄの効率的な取替えを行うことができる。ただし、ローラ１ｃ、１ｄの胴部に接触する支持面ｎの該胴部に対する割合が過小であると、ローラ１ｃ、１ｄの、凹所ｔからの不用意な抜け出しが発生するおそれもある。このため、ローラ１ｃ、１ｄの胴部に接触する支持面ｎの該胴部に対する割合は、好ましくは４０％以上とするのがよく、より好ましくは４５％以上とすることが、さらに好ましくは４８％以上とするのがよい。
【００３０】
なお、支持面ｎを、ローラ１ｃ、１ｄの胴部の半分未満の領域において接触させる場合には、ローラ１ｃ、１ｄの、凹所ｔからの不用意な抜け出しを防止する観点から、脱落防止部材（ボルトによって着脱自在に係止可能な脱落防止板等）を追加してもよい。脱落防止部材を追加する場合であっても、ローラ１ｃ、１ｄに接触する支持面ｎの該胴部に対する割合が過小である場合には、脱落防止部材を大型で堅固なものにしなければならなくなるため、上記同様、ローラ１ｃ、１ｄの胴部に対する割合は、好ましくは４０％以上とすることが、より好ましくは４５％以上とすることが、さらに好ましくは４８％以上とするのがよい。
【００３１】
ローラ１ｃ、１ｄが受けるパンチ３の押圧力は、主に斜め下向きであり、上記支持面ｎの両端部ｎ１、ｎ２は、図３に示すように、ローラ１ｃ、１ｄの回転軸心оを通る垂直線をＨとした場合に、ローラ１ｃについては、該垂直線Ｈを基準にして該回転軸心оの上下で該回転軸心ｏを中心に反時計周りに例えば、４０°〜５０°の角度θにして位置させるのが望ましく、また、ローラ１ｄについては、該垂直線Ｈを基準にして該回転軸oの上下で該回転軸心ｏを中心に時計周りに４０°〜５０°の角度θで位置させるのが望ましい。
【００３２】
支持面ｎの両端部ｎ１、ｎ２を上記の範囲の角度に設定することにより、ローラ１ｃ、１ｄの胴部に接触する支持面ｎが、該胴部の半分の領域において接触することとなり、パンチによる押圧力を確実に受け止めることができるとともに、ローラ１ｃ、１ｄの凹所ｔからの抜け出しを回避し得る。
【００３３】
また、支持面ｎの両端部ｎ１、ｎ２の相互間隔（周方向の長さ）をさらに広げるべく伸長させ、該支持面ｎをローラ１ｃ、１ｄの胴部の半分を超えて接触させることも可能であり、この場合、ローラ１ｃ、１ｄの、凹所ｔからの抜け出し防止をより確実なものとすることができる。
【００３４】
本発明では、パンチによる押圧力が付加された時およびその押圧力が除去された時においてのみ凹所ｔにおいて回転可能なローラ１ｃ、１ｄを適用することとしたが、その理由は、例えば、板材Ｓに接触するだけでローラ１ｃ、１ｄが回転してしまうと、パンチが板材Ｓに軽く接触しただけで該板材Ｓが動いてしまい、該パンチで押圧すべき箇所がずれることも懸念され、これが管の形状、とくに真円度に悪影響を与えることが想定されるからである。
【００３５】
また、図における符号３は、ダイ１に近接、離隔する向きに移動可能としたパンチである。パンチ３は、板材Ｓに加工面Ｋを直接接触させてダイ１のローラ１ｃ、１ｄの間で該板材Ｓを押圧するパンチ先端部３ａと、このパンチ先端部３ａの背面に同一幅（厚さ）をもって一体的につながり、該パンチ先端部３ａを支持するパンチ支持体３ｂから構成されている。
【００３６】
上記パンチ支持体３ｂは、具体的な構造については図示しないが、その上端部が、油圧シリンダーの如き手段に連結しており、該手段によってダイ１に向け近接、離隔可能であり、パンチ先端部３ａに押圧力（プレス荷重）を付与することができるようになっている。なお、パンチ３としては、パンチ先端部３ａの幅を、パンチ支持体３ｂの幅（厚さ）よりも大きくした、略逆Ｔ字形状をなすものを用いることができる。この場合、パンチ先端部３ａの幅がパンチ支持体３ｂの幅（厚さ）と同程度になるものに比べ、一回の押圧で、板材に対してより大きな面積を押圧することができるので、押圧回数の低減を図ることが可能となる。
【００３７】
さらに、符号４は、板材Ｓの搬送経路を形成するとともに、パンチ３が板材Ｓに接触するまで板材Ｓを支持する役割を果たす搬送ローラ群である。
【００３８】
なお、３点曲げベンディングプレスによって得られたオープン管Ｓ１（図４参照）を、その加工部分から効率的に搬出する目的で、図２の紙面垂直方向にオープン管Ｓ１を搬送可能とする搬送手段（図示せず）を設けておくことができる。搬送手段としては、例えば、受台１ａと受台１ｂとの間に配置され、該ローラ１ｃ、１ｄにて支持されるオープン管Ｓ１に向けて近接、離隔可能な搬送ローラ群を適用することが可能である。該搬送ローラ群によるオープン管Ｓ１の図２の紙面垂直方向への搬送は、該搬送ローラ群を直接駆動することにより行ってもよいし、該搬送ローラ群に駆動系を設けず、該搬送ローラ群とは別に、オープン管Ｓ１の端部をその長手方向に沿って押圧可能な押圧機構を設け、この押圧機構を使用して搬出するようにしてもよい。
【００３９】
本発明に係る鋼管の製造装置においては、上記３点曲げベンディングプレスを行う部分の他、プレス加工によって成形されたオープン管Ｓ１の開放部（ギャップ）における幅端面を相互に突き合わせた状態で溶接して鋼管とする溶接機（接合手段）を配置する（図示せず）。
【００４０】
溶接機としては、例えば、仮付溶接機、内面溶接機、外面溶接機という３種類の溶接機で構成されるものを適用する。係る溶接機において、仮付溶接機は、ケージロールにより突き合わせ面を適切な位置関係で連続的に密着させ、密着部をその全長にわたって溶接するものである。
【００４１】
仮付された管は、次に、内面溶接機により突き合わせ部の内面から溶接（サブマージアーク溶接）され、さらに、外面溶接機により突き合わせ部の外面から溶接（サブマージアーク溶接）される。
【００４２】
上記溶接機（接合手段）と３点曲げプレスを行う部分との位置関係はとくに限定されず、任意に変更される。
【００４３】
なお、ローラ１ｃ、１ｄの中心間隔Ｌは、該ローラ１ｃ、１ｄを受台１ａ、１ｂとともに移動させることで成形すべき鋼管のサイズに応じて適宜変更することが可能であり、中心間隔Ｌの変更に合わせてそれに適合する加工幅をもつパンチ３に取り換えられる。また、ローラ１ｃ、１ｄは、ローラ１ｃ、１ｄの最上端が搬送ローラ群４のパスライン（搬送ローラ群４の最上端を結んだ線）より５ｍｍ程度だけ低く設定（図２のδｔ参照）し、かつ、受台１ａ、１ｂの上端よりも例えば１０ｍｍ程度高くなるように設定（図２のδｔ１参照）するのが好ましく、これにより、材料搬送時の板材Ｓとローラ１ｃ、１ｄとの接触を少なくとするとともに板材Ｓと受台１ａ、１ｂの上端との接触を避けることができる利点がある。
【００４４】
上記の構成からなる製造装置を用いて鋼管を製造するには、該板材Ｓをダイ１のローラ１ｃ、１ｄ上に載置し、板材Ｓを所定の送りピッチで間欠的に送給しながら、図４に示す如き要領で、該板材Ｓを先端側（幅方向端部）、後端側（幅方向端部）からともにその中央部に向けてパンチ３により逐次押圧していき３点曲げベンディングプレスを行う。
【００４５】
そして、該板材Ｓの中央部を最後に押圧して開放部を有するＣ字形状のオープン管Ｓ１とした後、該オープン管Ｓ１を３点曲げベンディングプレスを行う部分から搬出するとともに溶接機の設置位置へと搬送し、溶接機にてオープン管Ｓ１の開放部を溶接により突き合わせ接合し、必要に応じてさらにその下流で拡管を施す。
【００４６】
なお、図４は、予め端曲げ加工（後述する）を施した板材Ｓに対して、左列の上から下へ、次いで、中央列の上から下へ、さらに、右列の上から下へと曲げ加工および板材Ｓの送給を実施することにより右側最下図に示す如きオープン管Ｓ１を成形する工程を示した図であって、この図４中、板材Ｓあるいはパンチ３に付されている矢印は、それぞれの工程における板材Ｓあるいはパンチ３の移動方向を示している。この場合、板材Ｓの先端側から１０回の押圧（プレス）を行い（前半プレス）、後端側からさらに、１０回の押圧を行い（後半プレス）、最後に板材Ｓの中央部を１回だけ押圧することによりオープン管Ｓ１を成形することができるが、本発明では、上記のような加工回数に限定されるものではなく、製造すべき鋼管のサイズに応じて適宜変更される。
【００４７】
本発明によれば、上述したように、ダイ１を構成するローラ１ｃ、１ｄはパンチ３による押圧力が付加された時およびその押圧力が除去された時にのみ回転するため、板材Ｓの表面にすり疵を発生させるような摺動は起こらず、ローラ１ｃ、１ｄが板材Ｓの摺動により摩耗することもない。また、板材Ｓがローラ１ｃ、１ｄに支持されているだけでは、該ローラ１ｃ、１ｄは回転することがないので、目的とする箇所にパンチ３を正確に接触させて板材Ｓを押し込むことが可能となり、真円度の高い鋼管の製造が可能となる。
【実施例】
【００４８】
厚さ３１．８ｍｍ、幅３６５０×長さ１２０００ｍｍのラインパイプ用鋼板（ＡＰＩ  グレード  Ｘ１００）を用い、直径４８インチの鋼管を成形すべく、間隔３５０ｍｍに設定した上掲図１に示した如き構成になるダイ１（ローラ：直径１５０ｍｍ、長さ１３０００ｍｍ、のステンレス製ローラ、ブッシング：銅合金鋳物系の部材）に載置して、半径４００ｍｍになる加工面を有するパンチにより、押圧力（荷重）８５００ｔｏｎ、板材送りピッチ２００ｍｍ、押圧回数５５回（先端から２７回、後端から２７回、中央部で１回）として３点曲げによるベンディングプレスを行い、得られた丸鋼管の品質と、ローラの摩耗状況についての調査を行った。
【００４９】
その結果、通常のダイ（固定式）を用いたプレス成形では、板材の処理枚数が増えていくに従ってすり疵の発生が増加し、鋼管の外表面の品質の保持のため、１０００本程度でダイの取替えが必要になった。
【００５０】
これに対して、本発明に従う装置を用いて鋼管の製造を行った場合、得られた鋼管の外表面にはすり疵の発生は認められず、また、ローラの摩耗についても問題ないことが確認された。
【産業上の利用可能性】
【００５１】
本発明によれば、板材のダイ表面での摺動が避けられるため、すり疵の発生、ダイの摩耗を抑制することが可能となる。
【００５２】
また、本発明によれば、所定のピッチで搬送された板材につき、目的とする箇所にパンチを押し込んで３点曲げベンディングプレス加工を行うことが可能であり、真円度の高い鋼管を製造することができる。
【符号の説明】
【００５３】
１      ダイ
１ａ    受台
１ｂ    受台
１ｃ    ローラ
１ｄ    ローラ
２      ブッシング
３      パンチ
３ａ    パンチ先端部
３ｂ    パンチ支持体
４      搬送ローラ群
Ｓ      板材
Ｌ      間隔
Ｋ      加工面
【図１】
2015193013.tif 000003
【図２】
2015193013.tif 000004
【図３】
2015193013.tif 000005
【図４】
2015193013.tif 000006